아사히 글래스 사제 의 PTFE 수지 인 CD 1 ( 표준 비중 : 2 . 20 ) 을 사용 하 여 , 두께 0 . 3 mm 의 테이프 형상 의 미소 성 시트 를 통상 의 방법 에 의해 제작 하 였 다 . 이것 을 길 이 방향 의 1 축 으로 만 280 ℃ 에서 4 배 로 연신 하 여 제 1 다공체 를 얻 었 다 . 얻 어 진 제 1 다공체 의 두께 는 170 ㎛, 통기 량 은 10 초 / 100 mL , 내 수압 은 40 kPa 이 었 다 .